(57)【要約】【課題】スパッタリングターゲットの製造に用いた際に、貼付作業を効率よく行うことができ、マスキング用粘着テープの使用に起因するボンディング材の流出（粘着テープの重なりによる隙間、粘着テープのシワおよび粘着テープの浮きからのボンディング材の流出）を防止できるマスキング用粘着シートを提供する。【解決手段】フッ素樹脂基材２、およびフッ素樹脂基材２の片面上にシリコーン粘着剤層３を有するマスキング用粘着シート１であって、シートの中央部に打ち抜き部を有するマスキング用粘着シート１とする。【選択図】図１
2010121066.tif 000002
【特許請求の範囲】
【請求項１】
フッ素樹脂基材、および当該フッ素樹脂基材の片面上にシリコーン粘着剤層を有するマスキング用粘着シートであって、シートの中央部に打ち抜き部を有するマスキング用粘着シート。
【請求項２】
スパッタリングターゲット製造用である請求項１に記載のマスキング用粘着シート。
【請求項３】
前記フッ素樹脂基材の伸びが、常温で１００％以上であり、かつ前記フッ素樹脂基材の熱収縮率が、２００℃において３％以上である請求項１または２に記載のマスキング用粘着シート。
【請求項４】
前記シリコーン粘着剤層の上に剥離ライナーをさらに有する請求項１〜３のいずれか１項に記載のマスキング用粘着シート。
【請求項５】
請求項１〜４のいずれか１項に記載のマスキング用粘着シートが連続してなるマスキング用粘着テープ。
【請求項６】
バッキングプレートの上にボンディング材を載置する工程；
フッ素樹脂基材、および当該フッ素樹脂基材の片面上にシリコーン粘着剤層を有するマスキング用粘着シートであって、前記ボンディング材の上面の面積よりも小面積の中央打ち抜き部を有するマスキング用粘着シートを、当該打ち抜き部によって前記ボンディング材の上面の中央部が露出するような状態で、前記ボンディング材の外周部に沿うように前記バッキングプレートおよび前記ボンディング材に貼付する工程；
必要に応じ、前記ボンディング材の上面部に貼付された前記マスキング用粘着シートを除去する工程；
前記ボンディング材を加熱して、前記バッキングプレートにターゲット材を接合する工程；および
前記マスキング用粘着シートを剥離除去する工程
を含む、スパッタリングターゲットの製造方法。
【請求項７】
前記マスキング用粘着シートのフッ素樹脂基材の伸びが、常温で１００％以上であり、かつ当該フッ素樹脂基材の熱収縮率が、２００℃において３％以上である請求項６に記載の製造方法。
【請求項８】
前記マスキング用粘着シートを、プレス機で圧着して貼付する請求項６または７に記載の製造方法。
【請求項９】
前記マスキング用粘着シートの剥離除去を１３０℃以上の温度で行う請求項６〜８のいずれか１項に記載の製造方法。
【発明の詳細な説明】
【技術分野】
【０００１】
本発明は、ターゲット材とバッキングプレートとをボンディング材で接合してスパッタリングターゲットを製造する際に、余分なボンディング材の付着を防止するために主に用いられるマスキング用粘着シートおよびマスキング用粘着テープに関する。また、本発明は、マスキング用粘着シートを用いたスパッタリングターゲットの製造方法に関する。
【背景技術】
【０００２】
従来より、スパッタリングターゲットには、薄膜を形成しようとする材料からなるターゲット材を、導電性・熱伝導性に優れた材料からなるバッキングプレートに取り付けたものが一般的に用いられている。スパッタリングターゲットは、単にターゲット材をバッキングプレートにネジ止めする場合もあるが、一般に、ターゲット材をバッキングプレートにボンディング材で接合した構造のものが採用されてきた（例えば、特許文献１および２参照）。その際、ボンディング材としては、ターゲット材をバッキングプレート側から冷却し、また電気的な接点を確実に得るため、主に低融点半田が用いられている。また、ターゲット材はＩＴＯ（インジウム−スズ酸化物）焼結体が用いられ、バッキングプレートは、銅またはその合金、ステンレス類等が用いられることが多い。
【０００３】
このようなスパッタリングターゲットを製造するには、ターゲット材とバッキングプレートとの接合を行うために、一旦低融点半田等のボンディング材をその融点以上に加熱する必要がある。このとき、流動性の高くなったボンディング材が、接合部の外側にはみ出すことがあり、はみ出したボンディング材を除去しないと商品性が大きく低下することになる。
【０００４】
このため、特許文献２には、銅板などで壁を作り、継ぎ目を粘着テープでマスキングすることが記載されている。また、スパッタリングターゲットへの傷や異物付着を防止するために、各種マスク材を粘着テープで貼り付けたり、粘着テープそのものでマスキングしていた。このような粘着テープは、ターゲット材とバッキングプレートとを接合した後、不要になるため引き剥がされる。
【０００５】
一方、ターゲット材とバッキングプレートの線膨張率の違いによる剃りや、応力残りを防止するために、接合されたスパッタリングターゲットは、急冷せずに自然放置による冷却を行うのが通常である。このため、すぐに温度が下がらないのにも係わらず、作業効率を考えてできるだけ速やかに粘着テープを剥離させることが望まれている。
【０００６】
マスキング用粘着テープとしては、耐熱性の良いポリイミドフィルムを基材に用いたものがあるが、基材の柔軟性が乏しいため、バッキングプレートのコーナー部等で形状追従性が悪く、シワや浮きが発生して半田漏れが発生することがあった。また、１３０〜２００℃程度まで温度が下がった時点でバッキングプレート等から粘着テープを剥離すると、高温のため、粘着剤の一部がバッキングプレート等の被着体に残るいわゆる「糊残り」が起こることが判明した。付着した粘着剤は、付着した半田等よりも除去は容易であるが、溶剤を用いた拭き取り作業等が必要であり、作業性の低下をもたらすものである。また、溶剤を用いることで衛生面でも好ましくない。
【０００７】
そこで、特許文献３などには、柔軟性の高いフッ素樹脂フィルムを基材に用い、シリコーン系粘着剤の凝集力を上げることにより、形状追従性が高く、高温下でも糊残りなく剥離させることができるマスキング用粘着テープが提案されている。
【特許文献１】特開平６−２９３９６３号公報
【特許文献２】特開平１１−２０００２８号公報
【特許文献３】特開２００３−１９３２２６号公報
【発明の開示】
【発明が解決しようとする課題】
【０００８】
しかし、特許文献３に記載のマスキング用粘着テープを用いる場合には、ボンディング材の外周部に沿ってマスキング用粘着テープを貼付するためには、複数回の貼付作業が必要となり、作業効率が悪かった。また、ボンディング材のコーナー部にできるテープの継ぎ目では、テープが重なり合わさって貼付されるため、特にボンディング材加熱時にその部分に隙間が生じてその隙間からボンディング材が流出することがあった。また、フッ素樹脂フィルム基材の柔軟性が高いため、シワや浮きが発生し、そこからボンディング材が流出することがあった。
【０００９】
そこで本発明は、スパッタリングターゲットの製造に用いた際に、貼付作業を効率よく行うことができ、マスキング用粘着テープの使用に起因するボンディング材の流出（マスキング用粘着テープの重なりによる隙間、マスキング用粘着テープのシワおよびテープの浮きからのボンディング材の流出）を防止できるマスキング用粘着シートおよびテープを提供することを目的とする。
【００１０】
本発明はまた、マスキング材の貼付作業を効率よく行うことができ、マスキング用粘着テープの使用に起因するボンディング材の流出（マスキング用粘着テープの重なりによる隙間、マスキング用粘着テープのシワおよびテープの浮きからのボンディング材の流出）を防止できるスパッタリングターゲットの製造方法を提供することを目的とする。
【課題を解決するための手段】
【００１１】
上記目的を達成した本発明は、フッ素樹脂基材、および当該フッ素樹脂基材の片面上にシリコーン粘着剤層を有するマスキング用粘着シートであって、シートの中央部に打ち抜き部を有するマスキング用粘着シートである。当該マスキング用粘着シートは、スパッタリングターゲットの製造用途に最適である。フッ素樹脂基材の伸びが、常温で１００％以上であり、かつ前記フッ素樹脂基材の熱収縮率が、２００℃において３％以上であることが好ましい。また、本発明の一実施態様においては、マスキング用粘着シートは、前記シリコーン粘着剤層の上に剥離ライナーをさらに有する。
【００１２】
本発明はまた、上記のマスキング用粘着シートが連続してなるマスキング用粘着テープである。
【００１３】
本発明はさらに、バッキングプレートの上にボンディング材を載置する工程；
フッ素樹脂基材、および当該フッ素樹脂基材の片面上にシリコーン粘着剤層を有するマスキング用粘着シートであって、前記ボンディング材の上面の面積よりも小面積の中央打ち抜き部を有するマスキング用粘着シートを、当該打ち抜き部によって前記ボンディング材の上面の中央部が露出するような状態で、前記ボンディング材の外周部に沿うように前記バッキングプレートおよび前記ボンディング材に貼付する工程；
必要に応じ、前記ボンディング材の上面部に貼付された前記マスキング用粘着シートを除去する工程；
前記ボンディング材を加熱して、前記バッキングプレートにターゲット材を接合する工程；および
前記マスキング用粘着シートを剥離除去する工程
を含む、スパッタリングターゲットの製造方法である。
【００１４】
当該製造方法において、前記マスキング用粘着シートのフッ素樹脂基材の伸びが、常温で１００％以上であり、かつ当該フッ素樹脂基材の熱収縮率が、２００℃において３％以上であることが好ましい。また、マスキング用粘着シートを、プレス機で圧着して貼付することが好ましい。さらに、マスキング用粘着シートの剥離除去を１３０℃以上の温度で行うことが好ましい。
【発明の効果】
【００１５】
本発明によれば、スパッタリングターゲットの製造において、マスキング用粘着テープを、一度でボンディング材の外周に沿って貼付することができるため、作業効率に優れる。また、一枚のシートで貼付が行われるため、ボンディング材流出の原因となる、粘着テープの重なりによる隙間も生じない。また、ボンディング材の側面が、マスキング用粘着シートで囲まれるため、バッキングプレート上において、粘着シートのシワや浮きが生じていても、ボンディング材の流出には影響することがほとんどない。また、ボンディング材の側面と粘着シートの間にシワや浮きが生じていても、粘着シートが四方を囲う壁のような形態となっているため、ボンディング材の流出が防がれる。その結果、ボンディング材の付着のないスパッタリングターゲットを得ることができる。
【発明を実施するための最良の形態】
【００１６】
本発明は、フッ素樹脂基材、および当該フッ素樹脂基材の片面上にシリコーン粘着材層を有するマスキング用粘着シートであって、シートの中央部に打ち抜き部を有するマスキング用粘着シートである（図１にその一例を示す。１がマスキング用粘着シート、２がフッ素樹脂基材、３がシリコーン粘着剤層である）。
【００１７】
本発明のマスキング用粘着シートにはフッ素樹脂基材を用いる。フッ素樹脂は、耐熱性が高く、半田溶融温度でも基材に必要な特性を発揮することができる。基材を構成するフッ素樹脂としては、ポリテトラフルオロエチレン（ＰＴＦＥ）、テトラフルオロエチレン−パーフルオロアルキルビニルエーテル共重合体（ＰＦＡ）、テトラフルオロエチレン−へキサフルオロプロピレン共重合体（ＦＥＰ）、ポリクロロトリフルオロエチレン（ＰＣＴＦＥ）、テトラフルオロエチレン−エチレン共重合体（ＥＴＦＥ）、ポリビニリデンフルオライド（ＰＶｄＦ）等が例示でき、これらのうち、ＰＴＦＥおよびＰＦＡが好ましい。
【００１８】
基材の厚さは、十分な強度および形状追従性が得られるような厚さである限り、特に制限はない。特にプレスで貼付可能な厚さとすることが好ましい。基材が薄過ぎると伸びやすく破れやすくなり、厚過ぎると、基材にひずみが生じたり、プレス性が悪化するおそれがある。このことから、基材の厚さは、好適には３０〜２００μｍである。
【００１９】
基材は、伸びが、常温（例えば２５℃）で１００％以上であることが好ましい。このような伸びの基材を用いることにより、貼付時に、粘着シートのボンディング材およびバッキングプレートへの密着性が向上する。常温の伸びとしては、１００〜４００％であることがさらに好ましい。なお、伸びは、例えば、常温で万能引張試験機を用いて、つかみ間隔１００ｍｍ、標線５０ｍｍ、引張速度２００ｍｍ／分として測定して、破断時の伸びとして求めることができる。
【００２０】
基材は、熱収縮率が、２００℃において３％以上であることが好ましい。このような熱収縮率の基材を用いることにより、ターゲット材接合時にボンディング材とバッキングプレートを加熱する際に、基材が熱収縮することによって、粘着シートのボンディング材とバッキングプレートへの密着性が向上する。２００℃における熱収縮率としては、３〜１０％であることがさらに好ましい。なお、熱収縮率は、例えば、粘着シートを１０ｃｍ角に切り出し、粘着防止のために粘着面にタルクを付着させた後２００℃に加熱し、加熱後の寸法を測定して算出すればよい。
【００２１】
基材には、粘着剤の投錨力を高めるために、コロナ放電処理、スパッタ処理、低圧ＵＶ処理、プラズマ処理、アルカリ金属エッチング処理等の表面処理を施すことが好ましい。これら表面処理を行った場合には、マスキング用粘着シート剥離時の糊残りが少なくなる。
【００２２】
本発明のマスキング用粘着シートの粘着剤層にはシリコーン粘着剤を用いる。シリコーン粘着剤は、フッ素樹脂基材に対する粘着力が高く、耐熱性に優れるという利点を有する。シリコーン粘着剤としては、ターゲット材接合時の加熱温度（通常、２２０〜２６０℃）に対して耐熱性を有するものであればよい。なお、シリコーン粘着剤は凝集力を上げると接着性が低下し、浮きが発生する場合があるが、本発明においては、浮きが生じてもボンディング材が流出する可能性が低い。従って、凝集力の高いシリコーン粘着剤を用いて、剥離時の糊残りの可能性を低減させることも可能である。極端な例では、ボンディング材をパックプレートに固定できる限り、シリコーンゴムのようなものを用いてもよい。
【００２３】
粘着剤層の厚さは、被着体となる金属の表面粗さに追従し、貼り付けおよび引き剥がし作業を行いやすい接着力が得られるような厚さを適宜選択すればよい。特に、マスキング用粘着シートの接着力が低い方が、引き剥がしの作業性がよいため、粘着剤層の厚さは薄い方が望ましく、好適には２〜３０μｍである。このような厚さを採用すれば、通常のシリコーン粘着剤を用いても、糊残りを低減できるとともに、剥離強度も低くすることができ、作業性が向上する。
【００２４】
本発明のマスキング用粘着シートは、その中央部に打ち抜き部（貫通部）を有する。このような打ち抜き部を有することによって、基材の伸びおよび熱収縮を利用して、ボンディング材とバッキングプレートへの密着性を向上させることができる。
【００２５】
打ち抜き部の大きさ（面積）および形状は、貼付対象のボンディング材の大きさと形状によって定まる。打ち抜き部の形状は、貼付対象のボンディング材の上面の形状と相似形にするのがよい。打ち抜き部の大きさは、貼付対象のボンディング材の上面の面積よりも小さな大きさとする。
【００２６】
本発明のマスキング用粘着シートは、使用されるまでの粘着剤層の保護を目的として、シリコーン粘着剤層の上に剥離ライナーをさらに有していてよい。剥離ライナーには、シリコーン粘着剤用途において公知のものを用いることができる。
【００２７】
次に本発明のマスキング用粘着テープは、上述のマスキング用粘着シートが連続してなるマスキング用粘着テープである。すなわち、フッ素樹脂基材、および当該フッ素樹脂基材の片面上にシリコーン粘着剤層を有するマスキング用粘着テープであって、テープの幅方向の中央部に打ち抜き部を所定間隔で有するマスキング用粘着テープである。このマスキング用粘着テープを所定の間隔で切断したものが、上述のマスキング用粘着シートとなる。
【００２８】
本発明のマスキング用粘着テープは、常法に従い作製することができる。例えば、フッ素樹脂基材に、シリコーン粘着剤を含む溶液を、リバースコート法、ファンテンコート法、ディッピング法等の方式で塗工して乾燥した後、それぞれの架橋方式（加熱、ＵＶ照射等）によりキュアーさせる。続いて、テープの幅方向の中央部を所定間隔で打ち抜き、貫通部を設ける。この打ち抜きの前後で、剥離ライナーを積層してもよい。このようにして得られるテープを巻き取ることにより、本発明のマスキング用粘着テープを得ることができる。さらに、当該テープを、中央部に打ち抜き部を有するように所定間隔で切断することによって、本発明のマスキング用粘着シートを得ることができる。また、本発明のマスキング用粘着シートは、打ち抜きを行っていないマスキング用粘着テープより所定の長さを切り出し、その中央部の打ち抜きを行って作製することもできる。
【００２９】
本発明のマスキング用粘着シートをスパッタリングターゲットの製造に用いれば、一度でボンディング材の外周に沿って貼付することができるため、作業効率に優れる。また、一枚の粘着シートで貼付が行われるため、ボンディング材流出の原因となる、粘着テープの重なりによる隙間も生じない。また、ボンディング材の側面が、マスキング用粘着シートで囲まれるため、バッキングプレート部分において、粘着シートのシワや浮きが生じていても、ボンディング材の流出には影響することがほとんどない。また、ボンディング材の側面と粘着シートの間にシワや浮きが生じていても、粘着シートが四方を囲う壁のような形態となっているため、ボンディング材の流出が防がれる。その結果、ボンディング材の付着のないスパッタリングターゲットを得ることができる。
【００３０】
以上のように、本発明のマスキング用粘着シートおよびテープは、スパッタリングターゲット製造時のマスキングに最適なものであるが、これ以外の半田付け時のマスキング用途に使用することもできる。また、本発明のマスキング用粘着シートおよびテープは、それ自体がマスク材として機能するものであるが、各種マスク材の貼付にも用いることができる。
【００３１】
別の側面から本発明は、バッキングプレートの上にボンディング材を載置する工程（載置工程）；
フッ素樹脂基材、および当該フッ素樹脂基材の片面上にシリコーン粘着剤層を有するマスキング用粘着シートであって、前記ボンディング材の上面の面積よりも小面積の中央打ち抜き部を有するマスキング用粘着シートを、当該打ち抜き部によって前記ボンディング材の上面の中央部が露出するような状態で（上面全面が露出していてもよい）、前記ボンディング材の外周部に沿うように前記バッキングプレートおよび前記ボンディング材に貼付する工程（貼付工程）；
必要に応じ、前記ボンディング材の上面部に貼付された前記マスキング用粘着シートを除去する工程（任意の除去工程）；
前記ボンディング材を加熱して、前記バッキングプレートにターゲット材を接合する工程（接合工程）；および
前記マスキング用粘着シートを剥離除去する工程（剥離除去工程）
を含む、スパッタリングターゲットの製造方法である。
【００３２】
ターゲット材、およびバッキングプレートとしては従来公知のものがいずれも使用でき、例えばターゲット材の材質としては、ＩＴＯ焼結体等が使用でき、バッキングプレートの材質としては銅またはその合金、ステンレス類などが使用できる。両者を接合するボンディング材には、半田、特に低融点半田を用いることが好ましく、例えばＩｎ系、Ｓｎ系等の金属が使用できる。
【００３３】
以下、図面を参照しながら本発明の製造方法の各工程について説明する。
【００３４】
載置工程は、常法に従い、ターゲット材を設置すべきバッキングプレート４上の位置にボンディング材５を載置することにより行うことができる。載置後の状態を図２および３に示す。
【００３５】
次に、貼付工程は、図４および５のように、マスキング用粘着シート１（図１のようにフッ素樹脂基材２およびシリコーン粘着剤層３を有する）を、打ち抜き部によって、ボンディング材５の上面（バッキングプレート４に接する面とは反対側の面）の中央部が露出するような状態で、前記ボンディング材５の外周部に沿うように前記バッキングプレート４および前記ボンディング材５に貼付する。すなわち、マスキング用粘着シート１を、少なくともバッキングプレート４の上面の一部およびボンディング材５の側面部、ならびに好ましくはボンディング材５の上面の外縁部に貼り付ける。マスキング用粘着シート１は、バッキングプレート４の露出した上面全面に貼付することが好ましい。
【００３６】
このようにすると、１枚のマスキング用粘着シートにより、ボンディング材の外周部のマスキングができるため、作業効率に非常に優れる。また、ボンディング材流出の原因となる、ボンディング材加熱時に特に発生しやすい粘着テープを重ね合わせることに起因する隙間も生じない。
【００３７】
マスキング用粘着シートの貼付は、人手によるものであってよいが、プレス機を用いて圧着することが好ましい。プレス機を用いる場合には、効率よく正確に貼付作業を行うことができる。打ち抜き部を有するマスキング用粘着シートは、プレス作業で貼付できることも一つの利点である。
【００３８】
次に、任意の除去工程は、マスキング用粘着シート１をボンディング材５の側面のちょうど上端まで貼付して、ボンディング材５の上面の一部に貼り付けなかった場合、または後の接合工程での加熱時に、基材の熱収縮によって、マスキング用粘着シート１がボンディング材５の上面にかからなくなる場合には、実施しなくてよい工程である。任意の除去工程は、例えば、カッター等により、ボンディング材５の上面に付着する余分なマスキング用粘着シート１を切断し、剥離することにより行うことができる。当該工程実施後の状態を図６に示す。
【００３９】
ここで、マスキング用粘着シート１のフッ素樹脂基材の、伸びが常温で１００％以上であり、かつ熱収縮率が２００℃において３％以上であれば、粘着シートの伸長および熱収縮を利用して、ボンディング材５およびバッキングプレート４への密着性を高めることができる。
【００４０】
このようにして、マスキング用粘着シート１が、ボンディング材５の側面を囲う形態となる。ボンディング材５の側面が、マスキング用粘着シート１で囲まれているため、バッキングプレート４上において、粘着シート１のシワや浮きが生じていても、ボンディング材５の流出には影響することがほとんどない。また、ボンディング材５の側面と粘着シート１の間にシワや浮きが生じていても、粘着シート１が四方を囲う壁のような形態となっているため、各壁がダムのような役割をしてボンディング材５の流出が防がれる。
【００４１】
次に、接合工程は、常法に従い、ターゲット材６をボンディング材５上に載置し、ボンディング材５の融点以上に加熱した後、冷却することによって行うことができる。接合後の状態を図７に示す。
【００４２】
次に、剥離除去工程は、常法に従い行うことができ、ターゲット材６をバッキングプレート４に接合して得られるスパッタリングターゲット７の温度が１３０℃以上で行うことが好ましい。このような高温では、基材が伸びやすいため、剥離除去が容易となる。また、剥離除去のためのスパッタリングターゲット７の冷却時間も短くてよいため、作業効率も良い。
【００４３】
なお、上で説明した工程のうち、常法に従い実施できる工程については、特開平６−２９３９６３号公報、特開平１１−２０００２８号公報、特開昭６１−２５０１６７号公報、特開平５−２５６２０号公報、特開平２−４３３６２号公報、特開平４−３６５８５７号公報等が参考になるであろう。
【００４４】
以上のようにして、ボンディング材の付着のない、スパッタリングターゲット７を得ることができる（図８）。
【実施例】
【００４５】
以下、本発明の構成と効果を具体的に示す実施例等について説明するが、本発明は、これら実施例に限定されるものではない。
【００４６】
（実施例１）
ＰＴＦＥ製基材、シリコーン粘着剤層、およびポリエチレンテレフタレート製剥離ライナーを有する日東電工製粘着テープ（品番「Ｎｏ．９０３−Ｔ」、総厚０．０８ｍｍ、基材厚０．０５ｍｍ）より所定の長さを切り出し、その中央部を９０ｍｍ×９０ｍｍに打ち抜き、マスキング用粘着シートを作製した。２００ｍｍ×２００ｍｍ×２０ｍｍ厚の無酸素銅板の上に、半田（ボンディング材）モデルとして１００ｍｍ×１００ｍｍ×３ｍｍ厚の銅板を載置した。この上に、上記マスキング用粘着シートを載せ、プレス機で圧着して図４に示した状態となるように貼付を行った。このようにして作製したプレートを、２５０℃で５時間加熱した後冷却し、加熱前後の粘着シートの状態を評価した。
【００４７】
（比較例１）
ポリイミド製基材、シリコーン粘着剤層およびポリエチレンテレフタレート製剥離ライナーを有する日東電工製粘着テープ（品番「Ｎｏ．３６０−Ｔ」、総厚０．０８ｍｍ、基材厚０．０５ｍｍ）を用いてマスキング用粘着シートを作製し、これを用いて実施例１と同様の評価を行った。
【００４８】
（比較例２）
実施例１と同じ無酸素銅板の上に、実施例１と同じ半田モデルの銅板を載置した。次いで、ＰＴＦＥ製基材およびシリコーン粘着剤層を有する日東電工製粘着テープ（品番「Ｎｏ．９０３−ＵＬ」）を用いて、半田モデルの銅板を囲うようにして、粘着テープを伸ばしながら２０ｍｍ幅で貼付を行った。このようにして作製したプレートを、２５０℃で５時間加熱した後冷却し、加熱前後の粘着テープの状態を評価した。
【００４９】
実施例１および比較例１の粘着シートならびに比較例２の粘着テープの特性と評価結果を以下に示す。
【００５０】
【表１】
2010121066.tif 000003
【００５１】
表１をみてわかるように、基材がフッ素樹脂製である場合には、基材は柔軟性があり、プレス圧着した場合でも銅板を重ね合わせた形状に追従するが、基材がポリイミド樹脂製である場合（比較例１）には、形状追従性が悪く、破れが生じた。また、実施例１および比較例２では、２５０℃加熱後には、シートに一部、気泡、剥がれが見られたが、比較例２においては、テープを重ね合わせた部分に浮き（隙間）が生じて、溶融ボンディング材が流出し得る流路が形成されていた。実際のスパッタリングタッゲート製造時にこのような流路が形成されると、バッキングプレートにボンディング材が付着するおそれがある。一方、実施例１では、粘着シートがボンディング材の四方を囲う壁のような形態となっていたため、溶融ボンディング材が流出し得る流路は見られなかった。
【産業上の利用可能性】
【００５２】
本発明のマスキング用粘着シートは、半田付けを行う際のマスキング等の耐熱性が要求されるマスキングに好適に使用することができ、特に、ターゲット材とバッキングプレートとを半田等のボンディング材で接合してスパッタリングターゲットを製造する際のマスキングに最適である。
【図面の簡単な説明】
【００５３】
【図１】本発明のマスキング用粘着シートの一例を示す斜視図である。
【図２】本発明の製造方法の載置工程実施後の状態の一例を示す斜視図である。
【図３】本発明の製造方法の載置工程実施後の状態の一例を示す、図２のＸ−Ｘ線に沿った断面図である。
【図４】本発明の製造方法の貼付工程実施後の状態の一例を示す斜視図である。
【図５】本発明の製造方法の貼付工程実施後の状態の一例を示す、図４のＸ−Ｘ線に沿った断面図である。
【図６】本発明の製造方法の任意の除去工程実施後の状態の一例を示す断面図である。
【図７】本発明の製造方法の接合工程実施後の状態の一例を示す断面図である。
【図８】本発明の製造方法の剥離除去工程実施後の状態の一例を示す断面図である。
【符号の説明】
【００５４】
１  マスキング用粘着シート
２  フッ素樹脂基材
３  シリコーン粘着剤層
４  バッキングプレート
５  ボンディング材
６  ターゲット材
７  スパッタリングターゲット
【図１】
2010121066.tif 000004
【図２】
2010121066.tif 000005
【図３】
2010121066.tif 000006
【図４】
2010121066.tif 000007
【図５】
2010121066.tif 000008
【図６】
2010121066.tif 000009
【図７】
2010121066.tif 000010
【図８】
2010121066.tif 000011